(57)【要約】【課題】  塗料滴を水滴に滲ませて塗着させるという新たな塗装技術を採用して、被塗装面に自然石の風合いを持たせることができるようにした塗装方法の提供。【解決手段】  塗装対象部材の被塗装面２にベース色の塗料を全面的に塗着させるベース色塗装工程と、ベース色塗装工程によるベース塗装面３が乾燥したのち、その上から被塗装面に多数の水滴４を吹き付けるように水をスプレー吹付させる水吹付工程と、水吹付工程による水滴が乾燥する前に、その上から被塗装面に多数の塗料滴５を吹き付けるように前記ベース色と異なる色の水溶性塗料をスプレー吹付させる塗料吹付工程とを備え、塗料吹付工程による塗料滴を前記水吹付工程による水滴の中で滲ませてベース塗装面の上に塗着させる。【選択図】  図３
2005238138.tif 000002
【特許請求の範囲】
【請求項１】
塗装対象部材の被塗装面にベース色の塗料を全面的に塗着させるベース色塗装工程と、
このベース色塗装工程によるベース塗装面が乾燥したのち、その上から被塗装面に多数の水滴を吹き付けるように水をスプレー吹付させる水吹付工程と、
この水吹付工程による水滴が乾燥する前に、その上から被塗装面に多数の塗料滴を吹き付けるように前記ベース色と異なる色の水溶性塗料をスプレー吹付させる塗料吹付工程とを備え、
この塗料吹付工程による塗料滴を前記水吹付工程による水滴の中で滲ませてベース塗装面の上に塗着させるようにしたことを特徴とする塗装方法。
【請求項２】
請求項１記載の塗装方法において、水吹付工程から塗料吹付工程までを１サイクルとして少なくとも２サイクル以上繰り返すように構成され、
先の塗料吹付工程での水溶性塗料の色と、後の塗料吹付工程での水溶性塗料の色とが異なるようにした塗装方法。
【請求項３】
請求項１又は２記載の塗装方法において、水吹付工程による水滴が被塗装面上で表面張力によって盛り上がり状態を維持しているうちに、塗料吹付工程を行なうようにした塗装方法。
【発明の詳細な説明】
【技術分野】
【０００１】
本発明は、主に、コンクリート擁壁を施工する際に用いられる擁壁用コンクリートブロックや壁面用パネル等を塗装対象部材とし、その表面（被塗装面）に自然石の風合いを持たせるように塗装するための塗装方法に関する。
【背景技術】
【０００２】
従来、コンクリート擁壁等の壁面に自然石の風合いを持たせるように塗料で塗装する塗装方法が知られている（特許文献１参照）。
【０００３】
かかる従来の塗装方法は、被塗装面に吹き付け塗布により薄状塗装面を形成させるようにしたもので、この薄状塗装面は、塗着部分が分散して塗り残し地肌部分が生じるようにしたものであった。
即ち、薄状塗装面に塗着部分と塗り残し地肌部分とを混在させることで、塗料をベタ塗りしたものに比べて、塗着部分の密度に変化を持たせた濃淡により自然石のような表情を表現させ、特に、施工後においても塗り残し地肌部分が次第に汚れていくことを利用して自然石のような表情を表現させるようにしたものであった。
【特許文献１】特開２００２−２２７２２３号公報
【発明の開示】
【発明が解決しようとする課題】
【０００４】
前記した従来の塗装方法は、被塗装面に自然石の風合いを持たせるように塗装する一つの塗装方法であるが、本発明では、塗料滴を水滴に滲ませて塗着させるという新たな塗装技術を採用して、被塗装面に自然石の風合いを持たせることができるようにした塗装方法を提供することを課題としている。
【課題を解決するための手段】
【０００５】
上記の課題を解決するために、本発明の塗装方法（請求項１）は、
塗装対象部材の被塗装面にベース色の塗料を全面的に塗着させるベース色塗装工程と、
このベース色塗装工程によるベース塗装面が乾燥したのち、その上から被塗装面に多数の水滴を吹き付けるように水をスプレー吹付させる水吹付工程と、
この水吹付工程による水滴が乾燥する前に、その上から被塗装面に多数の塗料滴を吹き付けるように前記ベース色と異なる色の水溶性塗料をスプレー吹付させる塗料吹付工程とを備え、
この塗料吹付工程による塗料滴を前記水吹付工程による水滴の中で滲ませてベース塗装面の上に塗着させるように構成した。
【０００６】
又、本発明の塗装方法（請求項２）は、
前記請求項１記載の塗装方法において、水吹付工程から塗料吹付工程までを１サイクルとして少なくとも２サイクル以上繰り返すように構成され、
先の塗料吹付工程での水溶性塗料の色と、後の塗料吹付工程での水溶性塗料の色とが異なるようにした。
【０００７】
又、本発明の塗装方法（請求項３）は、
前記請求項１又は２記載の塗装方法において、水吹付工程による水滴が被塗装面上で表面張力によって盛り上がり状態を維持しているうちに、塗料吹付工程を行なうようにした。
【発明の効果】
【０００８】
塗料滴を吹き付けるように単にスプレー吹付させただけでは、その塗料滴は丸い点となって被塗装面に塗着し、塗料滴に形状的な変化がなく、人工的な模様になってしまう。
本発明（請求項１）では、水吹付工程による水滴の中に、塗料吹付工程による塗料滴を滲ませるため、その塗料滴が水滴の中で変形し、塗料滴に形状的な変化が生じ、自然石のような風合いを表現させることができる。
【０００９】
又、水吹付工程から塗料吹付工程までを１サイクルとして少なくとも２サイクル以上繰り返すようにすると（請求項２）、複数色を用いて表現でき、より一層の自然石のような風合いを表現させることができる。
【００１０】
又、水滴が被塗装面上で表面張力によって盛り上がり状態を維持しているうちに、塗料吹付工程を行なうと（請求項３）、水吹付工程による水滴の中に、塗料吹付工程による塗料滴を確実に滲ませることができる。
【００１１】
なお、水滴の表面張力が失せて、水滴が塗装対象部材に浸み込んだとしても、水滴が乾燥する前であれば、その水滴部分の被塗装面は濡れた状態にある。このように水滴が乾燥する前であれば、水吹付工程による水滴の中に、塗料吹付工程による塗料滴を滲ませることは可能である。
【発明を実施するための最良の形態】
【００１２】
本発明の塗装方法では、水吹付工程から塗料吹付工程までを１サイクルとして少なくとも２サイクル以上繰り返すと共に、水滴が被塗装面上で表面張力によって盛り上がり状態を維持しているうちに、塗料吹付工程を行なうようにするのが、自然石のような風合いを表現させる上で最も好ましい。
【実施例】
【００１３】
本実施例では、コンクリート板よる壁面用パネル１を塗装対象部材とし、その表面を被塗装面２とした場合を例に取っている。
図１は本発明の実施例にかかる塗装方法のベース色塗装工程を施した状態を示す断面図、図２は本発明の実施例にかかる塗装方法の水吹付工程を施した状態を示す断面図、図３は本発明の実施例にかかる塗装方法の塗料吹付工程を施した状態を示す断面図である。
【００１４】
前記壁面用パネル１は、被塗装面２となる表面が石状の凹凸形状に形成され、本発明の塗装方法によって、その表面（被塗装面２）に自然石の風合いを持った御影石模様を表現させるようにした。
なお、この壁面用パネル１は、表面（被塗装面２）への塗装処理が完了した後、擁壁用ブロック（Ｌ型擁壁用ブロックや大型積み上げブロック等）や現場打ち擁壁のコンクリート壁面に取り付けられ、そのコンクリート壁面を壁面用パネルの表面（被塗装面）によって御影石模様に表現させることになる。
【００１５】
次に、塗装方法の手順を説明する。
先ず、塗装対象部材としてのコンクリート板による壁面用パネル１の被塗装面２に、下地剤（例えば、九州大日精化工業株式会社製：商品名  シーラ６００）を塗布する。この下地剤は、後に塗布する塗料を被塗装面２としてのコンクート面に確実に付着させるためのバインダとなる。
【００１６】
次に、下地剤を塗布した壁面用パネル１の被塗装面２に、御影石模様のベース色である灰色の水溶性塗料をスプレー吹付によって全面的に塗着させるもので（図１）、この工程がベース色塗装工程となる。
【００１７】
次に、前記ベース色塗装工程によるベース塗装面３が乾燥したのち、その上から多数の水滴４を吹き付けるように水をスプレー吹付させるもので（図２）、この工程が水吹付工程となる。
この場合、本実施例では、塗装対象部材である壁面用パネル１の材質がコンクリート板であるため、スプレー吹付された水滴４は、表面張力によってベース塗装面３の上で数秒間盛り上がり状態を維持する。
【００１８】
そして、この水吹付工程による水滴４が表面張力によって盛り上がり状態を維持している間に、その上から多数の塗料滴５を吹き付けるように前記ベース色と異なる色（例えば、濃灰色）の水溶性塗料をスプレー吹付させるもので（図３）、この工程が塗料吹付工程となる。
【００１９】
このように、水吹付工程に引き続き塗料吹付工程を行なうことで、塗料吹付工程による塗料滴５が水吹付工程による水滴４の中で滲み、その滲み状態のまま浸透してベース塗装面３の上に塗着させることができる。
これにより、塗料滴５が水滴４の中で変形し、塗料滴５に形状的な変化が生じ、自然石のような風合いを表現させることができる。
なお、塗料吹付工程による塗料滴５は、その全てが水滴４の中に入り込むとは限らず、ベース塗装面３の上に直接に塗布される塗料滴５もある。
【００２０】
そして、前記水吹付工程から塗料吹付工程までを１サイクルとして、２サイクル以上（例えば、５〜６サイクル）繰り返すものである。
この場合、先の塗料吹付工程による塗料滴が乾燥したのち、その上から水吹付工程を行ない、この水吹付工程による水滴が盛り上がり状態を維持している間に、その上から先の塗料滴と異なる色（例えば、淡灰色）の水溶性塗料をスプレー吹付させるようにしている。即ち、各サイクル毎に、塗料吹付工程による水溶性塗料の色を異ならせるようにしている。
このように、水吹付工程から塗料吹付工程までを複数サイクル繰り返すことで、複数色を用いて表現でき、より一層の自然石のような風合いで御影石模様を表現させることができる。
前記ベース色塗装工程及び塗料吹付工程では、塗料として水溶性塗料を用いるもので、この場合、透湿性を有する水溶性塗料を用いると、塗膜の下の湿気を塗膜を通して逃がすことができ、湿気による塗装の浮き上がりを抑えて塗装の剥げを防止できる。
【００２１】
なお、最終の塗料吹付工程が終了した後は、その塗料滴が乾燥したのち、クリア剤（例えば、九州大日精化工業株式会社製：商品名  クリアー６００Ａ）でコーテングを施して、塗装工程が完了する。
【００２２】
なお、本発明では、実施例で示した擁壁用ブロック等のコンクリート壁面に取り付けるようにした壁面用パネルに限らず、建築物や土木構築物や置物やオブジェ等の壁面に取り付けるための壁面用パネルを塗装対象部材とすることができる。
また、擁壁用ブロックや建築物や土木構築物や置物やオブジェ等に直接に塗装する場合にも本発明の塗装方法を適用できる。
又、塗装対象部材の材質についても、コンクリートに限らず、アルミ、銅、ステンレス、スチール等の金属、木、プラスチック、ガラスやセラミック等を用いることができる。
【００２３】
又、水吹付工程による水滴を、被塗装面上で表面張力により一定時間盛り上がり状態に維持させることが好ましいが、そのために、被塗装面の吸水能力を調整することができる。
この吸水能力の調整手段としては、例えば、被塗装面にクリア剤等を塗布するなどの表面処理を施したり、又、被塗装面自体の表面粗さを密にするなどの表面加工を施したりして、水滴の表面張力を調整させるようにしてもよい。
【００２４】
なお、塗装対象部材の材料としては、例えば、ポリエステル製不織布を熱間プレス成形した後、冷間プレス成形することにより、ポリエステル製不織布をボード状に成形したポリエステル繊維ボード（四国繊維販売株式会社製）を用いることができる。
このポリエステル繊維ボードは、軽量で有りながら十分な強度（腰）を持つことから、壁面用パネルとしての取り扱い性及びコストにおいて有利になるもので、この場合、被塗装面となる面の密度が高くなるように成形して、水吹付工程による水滴を表面張力により一定時間盛り上がり状態に維持させるようにするのが好ましい。
【００２５】
また、被塗装面は、平滑面に形成してもよいし、実施例のように、石状の凹凸形状に形成したり、タイル用の目地溝を形成したりすることができる。
【図面の簡単な説明】
【００２６】
【図１】本発明の実施例にかかる塗装方法のベース色塗装工程を施した状態を示す断面図である。
【図２】本発明の実施例にかかる塗装方法の水吹付工程を施した状態を示す断面図である。
【図３】本発明の実施例にかかる塗装方法の塗料吹付工程を施した状態を示す断面図である。
【符号の説明】
【００２７】
１  壁面用パネル
２  被塗装面
３  ベース塗装面
４  水滴
５  塗料滴
【図１】
2005238138.tif 000003
【図２】
2005238138.tif 000004
【図３】
2005238138.tif 000005